ИЗОЛЯЦИЯ КАБЕЛЯ

1. Провод или кабель, содержащий проводник, покрытый изоляционной композицией, где указанная изоляционная композиция содержит:
i) полиэтиленовый сополимер, имеющий температуру плавления 105°С или менее,
и
ii) светостабилизатор на основе стерически затрудненного амина (HALS), содержащий по меньшей мере одну 2,2,6,6-тетраметилпиперидинильную группу, где указанный HALS присутствует в количестве от 0,5 до 1,5 мас. %.
2. Провод или кабель по п. 1, где полиэтиленовый сополимер представляет собой этиленвинилацетатный сополимер или этилен(мет)акрилатный сополимер, предпочтительно этиленвинилацетатный сополимер.
3. Провод или кабель по п. 1 или 2, где светостабилизатор на основе стерически затрудненного амина содержит:
по меньшей мере две пиперидинильные группы формулы (I)
1-15
2
2
1
где R представляет собой Н, С алкил, О, -CH-R или -OR,
1
1-15
R представляет собой Н или C алкил, и
2
1-10
R представляет собой С алкильную группу, необязательно содержащую один или более гетероатомов, выбранных из О, N или S, или С=O группы,
причем указанные по меньшей мере две пиперидинильные группы ковалентно связаны через 4-положение пиперидинильного кольца со связующей группой,
где светостабилизатор на основе стерически затрудненного амина содержит одну пиперидинильную группу формулы (II)
3
1-20
1-20
где R является таким, как определен выше, и R представляет собой органическую группу, которая может содержать по меньшей мере один гетероатом, например, ОСО-С алкил или С алкил, или где светостабилизатор на основе стерически затрудненного амина содержит повторяющиеся звенья формулы (III)
где n равно по меньшей мере 2,
X и Y представляют собой атомы, образующие повторяющиеся звенья.
4. Провод или кабель по любому из пп. 1-3, где изоляционная композиция является поперечно-сшитой.
5. Провод или кабель по любому из пп. 1-4, где HALS представляет собой полимер.
6. Провод или кабель по любому из пп. 3-5, где R представляет собой Н.
7. Провод или кабель по любому из пп. 1-6, где изоляционная композиция характеризуется тепловым старением, измеренным в соответствии с ISO 6722:2006, при 125°С, равным по меньшей мере 3000 часов, или тепловым старением, измеренным в соответствии с ISO 6722:2006, при 150°С, равным по меньшей мере 240 часов.
8. Провод или кабель по любому из пп. 1-7, где HALS представляет собой бис-2,2,6,6-тетраметил-4-пиперидинил-себацинат (такой как Tinuvin 770),
бис-(1-октилокси-2,2,6,6-тетраметил-4-пиперидил)себацинат (такой как Tinuvin 123),
бутандионовая кислота, диметиловый эфир, полимер с 4-гидрокси-2,2,6,6-тетраметил-1-пиперидинэтанолом (такой как Tinuvin 622),
бис-(1,2,2,6,6-пентаметил-4-пиперидил)себацинат (такой как Tinuvin 765),
смесь сложных эфиров 2,2,6,6-тетраметил-4-пиперидинола и высших жирных кислот (главным образом стеариновой кислоты) (такая как Cyasorb UV-3853),
тетракис-(2,2,6,6-тетраметил-4-пиперидил)-1,2,3,4-бутантетракарбоксилат (такой как ADK Stab LA-57),
тетракис-(1,2,2,6,6-пентаметил-4-пиперидил)-1,2,3,4-бутантетракарбоксилат (такой как ADK Stab LA-52),
ди-(1,2,2,6,6-пентаметил-4-пиперидил)-2-бутил-2-(3,5-ди-трет-бутил-4-гидроксибензил)малонат (Tinuvin 144) 2,9,11,13,15,22,24,26,27,28-декаазатрицикло[21.3.1.1^(10,14)]октакоза-1(27),10,12,14(28),23,25-гексаен-12,25-диамин, N,N'-бис(1,1,3,3-тетраметилбутил)-2,9,15,22-тетракис(2,2,6,6-тетраметил-4-пиперидинил) (такой как Chimassorb 966),
поли[(6-морфолино-8-триазин-2,4-диил)[2,2,6,6-тетраметил-4-пиперидил)имино]-гексаметилен[(2,2,6,6-тетраметил-4-пиперидил)имино]] (такой как Cyasorb UV 3346)
1,6-гександиамин, N,N'-бис(2,2,6,6-тетраметил-4-пиперидинил), полимеры с морфолин-2,4,6-трихлор-1,3,5-триазином (такой как Cyasorb UV 3529),
CAS №247243-62-5 (такой как Tinuvin NOR 371),
бис(2,2,6,6-тетраметил-1-ундекоксипиперидин-4-ил)карбонат (такой как ADK StabLA-81),
N,N'-бис(2,2,6,6-тетраметил-4-пиперидинил)-1,6-гександиаминовый полимер с 2,4,6-трихлор-1,3,5-триазиновыми продуктами реакции с N-бутил-1-бутанамином и N-бутил-2,2,6,6-тетраметил-4-пиперидинамином (такой как Chimassorb 2020),
1,3,5-триазин-2,4,6-триамин, N,N'''-(1,2-этан-диилбис(((4,6-бис(бутил(1,2,2,6,6-пентаметил-4-пиперидинил)амино)-1,3,5-триазин-2-ил)имино)-3,1-пропандиил))-бис-(N',N''-дибутил-N',N''-бис-(1,2,2,6,6-пентаметил-4-пиперидинил) (такой как Sabostab UV 119),
поли[[6-[(1,1,3,3-тетраметилбутил)амино]-1,3,5-триазин-2,4-диил][(2,2,6,6-тетраметил-4-пиперидинил)имино]-1,6-гександиил[(2,2,6,6-тетраметил-4-пиперидинил)имино]]) (такой как Sabostab UV 94),
1,2,3-трис-(1,2,2,6,6-пентаметил-4-пиперидинил)-4-тридецилбутан-1,2,3,4-тетракарбоксилат (такой как ADK Stab LA-62),
1,2,3-трис-(2,2,6,6-пентаметил-4-пиперидинил)-4-тридецилбутан-1,2,3,4-тетракарбоксилат (такой как ADK Stab LA-67),
2,2,4,4-тетраметил-7-окса-3,20-диаза-диспиро(5.1.11.2)-генейкозан-21-он (такой как Hostavin N20),
бис(1,2,2,6,6-пентаметил-4-пиперидинил)-2-(4-метоксибензилиден)малонат (такой как Hostavin PR-31),
N,N'-бисформил-N,N'-бис-(2,2,6,6-тетраметил-4-пиперидинил)-гексаметилендиамин (такой как Uvinul 4050 Н),
полимер 2,2,4,4-тетраметил-7-окса-3,20-диаза-20-(2,3-эпокси-пропил)-диспиро-(5.1,11.2)-генейкозан-21-она и эпихлоргидрина (такой как Hostavin 30),
1,3-пропандиамин, N,N''-1,2-этандиилбис-полимер с 2,4,6-трихлор-1,3,5-триазином, продукты реакции с N-бутил-2,2,6,6-тетраметил-4-пиперидинамином (такой как Uvasorb НА88),
1,2,3,4-бутантетракарбоновая кислота, полимер с β,β,β',β'-тетраметил-2,4,8,10-тетраоксаспиро(5.5)ундекан-3-9-диэтанолом, 1,2,2,6,6-пентаметил-4-пиперидиниловым эфиром (такой как ADK Stab LA-63P),
2,4,8,10-тетраоксаспиро(5.5)ундекан-3,9-диэтанол, β,β,β',β'-тетраметиловый полимер с 1,2,3,4-бутантетракарбоновой кислотой, 2,2,6,6-тетраметил-4-пиперидиниловым эфиром (такой как ADK Stab LA-68P),
полиметилпропил-3-окси-4(2,2,6,6-тетраметил)пиперидинил)силоксан (такой как Uvasil 299),
20
24
N-(2,2,6,6-тетраметил-4-пиперидил)-малеинимид, С:С-олефиновый сополимер (такой как Uvinul 5050Н), или
4-(3-(3,5-ди-трет-бутил-4-гидроксифенил)пропионилокси-1-(2-(3-(3,5-ди-трет-бутил-4-гидрокси)пропионилокси)этил)-)-2,2,6,6-тетраметилпиперидин (такой как sanol LS-2626), или их смесь,
предпочтительно 1,3,5-триазин-2,4,6-триамин, N,N'''-(1,2-этан-диилбис(((4,6-бис(бутил(1,2,2,6,6-пентаметил-4-пиперидинил)амино)-1,3,5-триазин-2-ил)имино)-3,1-пропандиил))-бис-(N,N''-дибутил-N',N''-бис-(1,2,2,6,6-пентаметил-4-пиперидинил) или более предпочтительно поли[[6-[(1,1,3,3-тетраметилбутил)амино]-1,3,5-триазин-2,4-диил][(2,2,6,6-тетраметил-4-пиперидинил)имино]-1,6-гександиил[(2,2,6,6-тетраметил-4-пиперидинил)имино]]).
9. Провод или кабель по любому из пп. 1-8, дополнительно содержащий не содержащую галоген добавку, придающую огнеупорные свойства, предпочтительно гидратированный неорганический наполнитель, более предпочтительно гидроксид алюминия или гидроксид магния.
10. Провод или кабель по любому из пп. 1-9, где изоляционная композиция содержит от 30 до 65 мас.% этиленвинилацетатного сополимера в расчете на массу изоляционной композиции, предпочтительно от около 40 до около 50 мас.%, и/или от 30 до 69 мас.% гидратированного неорганического наполнителя в расчете на массу изоляционной композиции, предпочтительно от 45 до 55 мас.%.
11. Провод или кабель по любому из пп. 1-10, где изоляционная композиция дополнительно содержит стерически затрудненный фенольный антиоксидант, предпочтительно где указанный стерически затрудненный фенольный антиоксидант представляет собой пентаэритритолтетракис(3-(3,5-ди-трет-бутил-4-гидроксифенил)пропионат (Irganox 1010) или 2',3-бис[[3-[3,5-ди-трет-бутил-4-гидроксифенил]пропионил]]пропионогидразид (Irganox 1024 MD) или их комбинацию.
12. Провод или кабель по п. 11, где указанный стерически затрудненный фенольный антиоксидант присутствует в количестве от 0,01 до 1,5 мас.%.
13. Провод или кабель по любому из пп. 1-12, где изоляционная композиция содержит:
i) этиленвинилацетатный сополимер и
ii) поли[[6-[(1,1,3,3-тетраметилбутил)амино]-1,3,5-триазин-2,4-диил][(2,2,6,6-тетраметил-4-пиперидинил)имино] -1,6-гександ иил [(2,2,6,6-тетраметил-4-пиперидинил)имино]]),
iii) пентаэритритолтетракис(3-(3,5-ди-трет-бутил-4-гидроксифенил)пропионат (Irganox 1010) или 2',3-бис[[3-[3,5-ди-трет-бутил-4-гидроксифенил]пропионил]]пропионогидразид (Irganox 1024 MD) или их комбинацию.
14. Провод или кабель по любому из пп. 1-13, где изоляционная композиция образует покрытие вокруг проводника, причем указанное покрытие имеет толщину от 0,1 до 0,3 мм.
15. Композиция, подходящая для применения в качестве изоляционного покрытия для провода или кабеля, содержащая:
i) от 30 до 65 мас.% полиэтиленового сополимера, имеющего температуру плавления 105°С или менее, такого как этиленвинилацетатный сополимер,
ii) светостабилизатор на основе стерически затрудненного амина (HALS), содержащий по меньшей мере одну 2,2,6,6-тетраметилпиперидинильную группу, где указанный HALS присутствует в количестве от 0,5 до 1,5 мас.%, и
iii) от 30 до 69 мас.% не содержащей галоген добавки, придающей огнеупорные свойства, такой как гидратированный неорганический наполнитель.
16. Композиция по п. 15, дополнительно содержащая инициатор, такой как пероксид, и/или ускоритель поперечного сшивания, такой как триметилолпропантриметакрилат.
17. Способ получения провода или кабеля по пп. 1-14, включающий экструдирование изоляционной композиции, как определено по пп. 1-14 или по п. 15 или 16, на проводник с получением поперечно-сшиваемого провода или кабеля, содержащего проводник, покрытый указанной изоляционной композицией, и
поперечное сшивание поперечно-сшиваемого провода или кабеля, например, путем нагрева в вулканизационной трубе.